アロフェンを含む土壌と、セメントを含む固化剤とを混練し、0°C以上7°C以下の環境で養生させる低温養生を行い、その後15°C以上30°C以下の環境で養生する常温養生を行なうことを特徴とする地盤改良方法。前記低温養生を1日間以上3日間以下行なう請求項1に記載の地盤改良方法。本発明は、上記問題点を鑑みてなされたものであり、アロフェンなどのセメントの硬化阻害成分を多く含む土壌からなる地盤であっても、容易に補強することができる地盤改良方法を提供することを課題としている。本発明は、上記課題を解決するためになされたものであり、アロフェンを含む土壌と、セメントを含む固化剤とを混練し、0°C以上7°C以下の環境で養生させる低温養生を行い、その後15°C以上30°C以下の環境で養生する常温養生を行なうことを特徴としている。アロフェンを含む土壌とセメントを含む固化剤とを混練後、前記範囲の低温環境下で養生させる低温養生を行なった後に、前記温度範囲の環境での常温養生を行なうことで、アロフェンによるセメントの硬化反応の阻害が抑制されて、土壌の硬化が進み、十分な強度を有する地盤に改良できる。前記低温養生を1日間以上3日間以下行なうことが好ましい。低温養生の期間が上記範囲であれば、硬化反応の阻害を抑制する効果が低下することなく、地盤の強度を高める硬化が得られる。本発明によれば、地盤を形成する土壌がアロフェンを多く含む土壌の場合に、容易に地盤を補強することができる。以下に、本発明の実施の形態について説明する。本発明の土壌改良方法は、アロフェンを含む土壌と、セメントを含む固化剤とを混練し、低温養生を行い、その後常温養生を行なうことで行われる。まず、本発明の方法で改良される地盤は、アロフェン含む土壌からなる地盤である。関東ローム層に代表される、火山灰を多く含む土壌中にはアロフェンAl2O31~2SiO2nH2Oが含まれている。尚、アロフェンを含む土壌とは、アロフェンを6質量以上、好ましくは25質量以上含む土壌をいう。本発明で用いられる固化剤は、通常の地盤改良に用いるセメント系の固化剤の中から適宜選択して使用することが可能であるが、例えば、普通、早強、超早強等の各種ポルトランドセメント、該ポルトランドセメントに高炉スラグ、シリカ、フライアッシュを混合してなる各種混合セメント、白色セメント、超速硬セメント、アルミナセメントなど、一般的なセメントを使用することができる。特に好ましくは地盤改良に用いるセメント系の固化剤である。固化剤は、まず、所定量の混練水と混合してスラリー状の注入材を形成する。この時の混練水の量は、固化剤100重量部に対して60重量部~100重量部であることが好ましい。前記注入材を、前記土壌中に注入して混練する。前記注入材の混合量は、土壌100重量部に対して、前記固化剤が150重量部~400重量部になるように混合することが好ましい。次に、前記注入材を混合した土壌について低温養生を行なう。低温養生は、0°C以上7°C以下、好ましくは2°C~5°C、さらに好ましくは約5°Cの環境下に、土壌を置き養生を行なう。この低温養生は、好ましくは1日~7日間、さらに好ましくは1日~3日間程度の期間行なうことが好ましい。このような温度の環境下で養生を行なうためには、例えば、冬季などの前記低温養生の温度に適した季節に屋外で養生をすることによって行なうことができる。また、夏季など前期低温養生温度に適さない季節の場合、注入材を予め冷却しておいた後に施工することで養生温度を低下させる事が可能である。低温養生時には、例えば、乾燥を防止するために、ビニールシートをかぶせるなどの湿潤状態で行なうことが好ましい。次に、前記低温養生を行なった後の土壌を、10°C以上30°C以下、好ましくは15°C以上25°C以下の常温環境下で養生する常温養生を行なう。常温養生を行なう期間は、地盤改良を行なうのに通常行なわれる養生期間まで行なうことが必要であるが、例えば、21日間以上27日間以下、好ましくは25日以上27日以下程度の期間、上記常温にて養生することが好ましい。尚、常温養生は、前記低温養生を行なった後に、続けて行なうことが好ましい。また、このような常温での環境下で養生を行なうためには、例えば、シートなどで保温するなどの手段で常温養生の温度に調整して養生をすることによって行なうことができる。さらに、常温養生時には、例えば、乾燥を防止するために、保湿用のビニールシートをかぶせるなどの湿潤状態で行なうことが好ましい。前記のような低温養生を行なった後に、さらに常温養生を行なうことで、アロフェンを含む土壌であっても、セメントを含む固化剤によって、十分な強度まで硬化することができる。次に実施例を挙げて本発明をさらに詳しく説明するが、本発明はこれらに限定されるものではない。本実施例では、粘土にアフェロン試薬を添加したものを用いて、試験的に関東ローム土壌のようなアロフェンを含有する土壌を作製して、本発明の地盤改良方法に従って処理をした。試料土壌の作製試料用の土壌ベースとして、木節粘土乾燥粉末株式会社山田俊夫商店製を準備した。アロフェン試薬としては、商品名:アロフォサイトP-1品川化成株式会社製を準備した。前記粘土成分561kg、水748kg、前記アロフェン試薬94kgになるように配合し混合することで、試料土壌を作製する。尚、前記各量は試料土壌全体の単位体積1m3あたりの量である。また、試料土壌の湿潤密度は1.40gm3、含水比は114である。改良土の作製前記試料土壌に下記注入材をそれぞれ注入した。セメント系の固化剤商品名:TL3Eタフロック3E、住友大阪セメント社製を300kgに水を300kg添加して混練したスラリー状の注入材を用意し、前記試料土壌1400kgに注入して混練して、改良土を作製した。混練は、混練装置としてソイルミキサを用い、回転数165rpmで6分間混練した。混練済みの改良土を直径50mm、高さ100mmの供試体として作製した。養生条件上記各供試体を養生した。まず、0°C、2°C、5°C、7°C、10°Cにそれぞれ設定した恒温室に供試体を設置し低温養生と常温養生を行なった。養生日数は、低温養生を各温度で、0日低温養生を行なわないから28日間まで、それぞれ表1に示す日数行い、その後続けて20°Cの恒温室に移動して、常温養生を28日まで行なった。低温養生を行なわない供試体0日のものは最初から20°Cの恒温室におき28日間、常温養生のみを行なった。28日経過後の各供試体の一軸圧縮強度を測定した結果を表1に示した。尚、圧縮強度は、JISA1216の土の一軸圧縮試験方法に従って測定した。表1に示す結果から、本実施例のアロフェンを含む土壌は、0°C~7°Cで、1日から3日間低温養生を行なうと圧縮強度が高くなることが判る。特に、2°Cおよび5°Cで低温養生を行なった場合には圧縮強度が高くなる。一方、低温養生の温度が10°Cの場合には、低温養生を行なうことによる強度の補強はなされていないことがわかる。